(57)【要約】【課題】本発明の目的は、長期保存安定性が良好で、かつ水系コーティング剤組成物に添加しても、形成される塗膜の諸物性を劣化させることがない光安定剤乳化組成物並びに該光安定剤乳化組成物を含有する水系コーティング剤組成物を提供することにある。【解決手段】本発明の光安定剤乳化組成物は、水、乳化剤、光安定剤及び／または紫外線吸収剤を含有する光安定剤乳化組成物において、光安定剤乳化組成物を構成する成分の平均粒子径が１５０ｎｍ以下であることを特徴とする。【選択図】なし【特許請求の範囲】
【請求項１】
水、乳化剤、光安定剤及び／または紫外線吸収剤を含有する光安定剤乳化組成物において、光安定剤乳化組成物を構成する成分の平均粒子径が１５０ｎｍ以下であることを特徴とする光安定剤乳化組成物。
【請求項２】
乳化剤は、オキシエチレン基と炭素数３以上のオキシアルキレン基を含むポリエーテル鎖を持ち、且つ炭化水素基を持つノニオン界面活性剤（Ａ）である、請求項１に記載の光安定剤乳化組成物。
【請求項３】
ノニオン界面活性剤（Ａ）は、下記の一般式（１）
Ｒ−Ｏ−（ＡＯ）ｎ−Ｈ        （１）
（式中、Ｒは、炭素数８〜３０の炭化水素基であり、Ａは、炭素数２〜４の２種以上のアルキレン基で、エチレン基が全体の５０モル％以上であり、ｎは、８〜８０の数を表わす）で表される化合物である、請求項１または２に記載の光安定剤乳化組成物。
【請求項４】
一般式（１）において、Ｒは、炭素数８〜１６の脂肪族炭化水素基であり、ｎは、８〜３０である、請求項３に記載の光安定剤乳化組成物。
【請求項５】
更に、乳化剤としてノニオン界面活性剤（Ｂ）を併用する、請求項１ないし４のいずれか１項に記載の乳化光安定剤組成物。
【請求項６】
ノニオン界面活性剤（Ｂ）は、ソルビタンエステル系化合物及び／又は下記一般式（２）
Ｈ−（ＥＯ）ｐ−（ＰＯ）ｑ−（ＥＯ）ｒ−ＯＨ        （２）
（式中、ＥＯは、オキシエチレン基であり、ＰＯは、オキシプロピレン基であり、ｑは、２０〜８０の数であり、ｐとｒは、それぞれ独立した２〜３２の数であり、オキシエチレン基は、全体の３０重量％以下である）で表される化合物である、請求項５に記載の光安定剤乳化組成物。
【請求項７】
乳化剤の含有量は、光安定剤乳化組成物１００質量部に対して４０質量部を超え１００質量部以下の範囲内であり、乳化剤合計量中に占めるノニオン界面活性剤（Ａ）の量が５０〜１００質量％の範囲内である、請求項１ないし６のいずれか１項に記載の光安定剤乳化組成物。
【請求項８】
光安定剤の少なくとも１種がヒンダードアミン化合物である、請求項１ないし７のいずれか１項に記載の光安定剤乳化組成物。
【請求項９】
光安定剤及び／または紫外線吸収剤の含有量が１〜５０質量％の範囲内である、請求項１ないし８のいずれか１項に記載の光安定剤乳化組成物。
【請求項１０】
請求項１ないし９のいずれか１項に記載の光安定剤乳化組成物を含有することを特徴とする、水系コーティング剤組成物。
【請求項１１】
請求項１０に記載の水系コーティング剤組成物から形成された塗膜を有することを特徴とする塗装品。
【発明の詳細な説明】
【技術分野】
【０００１】
本発明は、種々の水系コーティング剤組成物に耐候性を付与する光安定剤乳化組成物並びに該光安定剤乳化組成物を含有する水系コーティング剤組成物に関する。
【背景技術】
【０００２】
近年の環境問題等から、有機溶剤を使用せず、水を使用したコーティング剤組成物が増えている。こうしたコーティング剤組成物としては、水系塗料、水系インク、光学用コーティング剤、繊維用薬剤、紙用薬剤等のコーティング用途等が挙げられる。こうした用途に使用されるコーティング剤組成物には、形成された塗膜の耐候性を高めるために、光安定剤が添加される場合がある。ここでいう光安定剤とは、例えば、劣化によって発生したラジカルを補足するヒンダードアミン化合物や、紫外線を補足する紫外線吸収剤等が挙げられる。
【０００３】
ところがこれらの光安定剤は、通常油溶性の有機化合物であるため、水系組成物に添加した場合、配合した光安定剤が良好に分散せず、形成された塗膜が十分な耐候性を有しないという問題があった。また、光安定剤を添加したコーティング剤組成物は保管中に、光安定剤が分離してしまい、保存安定性が悪いという問題もあった。
【０００４】
そこで、例えば、水系エマルションを使用する用途等では、水系エマルションを重合する工程で、光安定剤を添加することが知られている。例えば、特許文献１には、（メタ）アクリル酸エステル単量体（１）３０〜９６重量％（質量％）、特定の重合性カルボン酸（２）の単独または２種類以上の混合物１〜１０重量％（質量％）、重合性乳化剤（３）１〜１０重量％（質量％）、ベンゾフェノン系またはベンゾトリアゾール系重合性光安定剤（４）１〜２０重量％（質量％）、および１分子中に少なくとも１個のグリシジル基を有するオルガノアルコキシシラン化合物（５）１〜３０重量％（質量％）からなる合計で１００重量％（質量％）の単量体混合物と、塩基定数（ＰＫｂ）が８以上のヒンダードアミン系光安定剤（ＨＡＬＳ）（６）０．１〜５重量％（質量％）とを含む混合物を乳化重合してなるアクリルシリコーンエマルジョン組成物（請求項１）が開示されている。
また、特許文献２には、（Ａ）フルオロオレフィン系共重合体エマルジョン、及び（Ｂ）（ａ）シクロアルキル基を有する重合性不飽和単量体５〜７０重量％（質量％）、及び（ｂ）その他の重合性不飽和単量体３０〜９５重量％（質量％）からなる単量体混合物と、（ｃ）紫外線吸収剤及び／または光安定剤との混合物を乳化重合して得られる、紫外線吸収剤及び／または光安定剤を含む共重合エマルジョンを含有することを特徴とする水性塗料組成物（請求項１）が開示されている。また、特許文献２の［００１６］段落には、サリチル酸誘導体、ベンゾフェノン系、ベンゾトリアゾール系等の紫外線吸収剤や、ヒンダードアミン誘導体等の光安定剤も開示されている。
【０００５】
また、あらかじめ光安定剤を水に乳化又は分散させてから、水系エマルジョンに添加する方法も知られている。例えば、特許文献３には、光安定剤と乳化剤と水とを含有し、前記光安定剤を２０〜８５質量％含むことを特徴とする光安定剤水性エマルジョン（請求項１）；前記光安定剤が、トリアジン系紫外線吸収剤であることを特徴とする前記光安定剤水性エマルジョン（請求項３）が開示されている。この光安定剤水性エマルジョンは、水系エマルジョンや水系コーティング剤組成物に後から添加できるため、非常に簡単で、かつ、耐候性という機能が発揮されやすいという利点がある。
【０００６】
【特許文献１】特開平１１−０８０４８６号公報  特許請求の範囲
【特許文献２】特開２００２−２８５０４５号公報  特許請求の範囲  ［００１６］
【特許文献３】特開２００３−２６１７５９号公報  特許請求の範囲
【発明の開示】
【発明が解決しようとする課題】
【０００７】
上記特許文献１及び２によれば、光安定剤を水系エマルション内に均一に分散することができるが、光安定剤がエマルション粒子に取り込まれてしまうため、形成された塗膜に十分な耐候性がでないという問題があった。
また、特許文献３の光安定剤を水に乳化又は分散させた光安定剤水系エマルションでは、水系エマルションや水系コーティング剤組成物に後から添加できるため、非常に簡単で、かつ、耐候性という機能が発揮されやすいという利点がある。しかし、こうした従来の技術では、分離や沈殿が起こりやすく、保存安定性が悪いという問題があった。更に、これらを添加した水系コーティング剤組成物を使って塗膜を形成した場合、光沢の悪化や発色不良等、塗膜の諸物性が低下する問題もあった。
【０００８】
従って、本発明の目的は、長期保存安定性が良好で、かつ水系コーティング剤組成物に添加しても、形成される塗膜の諸物性を劣化させることがない光安定剤乳化組成物並びに該光安定剤乳化組成物を含有する水系コーティング剤組成物を提供することにある。
【課題を解決するための手段】
【０００９】
そこで、本発明者等は、光安定剤乳化組成物を構成する成分の平均粒子径を特定の大きさにまで細かく乳化することにより、長期保存安定性がよく、水系コーティング剤組成物に添加した場合でも、形成された塗膜の諸物性を劣化させることがない光安定剤乳化組成物を提供できることを見出し、本発明を完成するに至った。
【００１０】
即ち、本発明の光安定剤乳化組成物は、水、乳化剤、光安定剤及び／または紫外線吸収剤（以下、本明細書においては「光安定剤等」と総称する）を含有する光安定剤乳化組成物において、光安定剤乳化組成物を構成する成分の平均粒子径が１５０ｎｍ以下であることを特徴とする。
【００１１】
また、本発明の光安定剤乳化組成物は、乳化剤として後述のノニオン界面活性剤（Ｂ）を併用してなることを特徴とする。
【００１２】
更に、本発明の水系コーティング剤組成物は、前記光安定剤乳化組成物を含有することを特徴とする。
【００１３】
更に、本発明の塗装品は、前記水性コーティング剤組成物から形成された塗膜を有することを特徴とする。
【発明の効果】
【００１４】
本発明の効果は、長期保存安定性が良好で、水系コーティング剤組成物に添加しても、形成される塗膜の諸物性を劣化させることがない、光安定剤乳化組成物を構成する成分の平均粒子径が細かい光安定剤乳化組成物を提供したことにある。
【発明を実施するための最良の形態】
【００１５】
本出願人は、親水基として２種以上のアルキレンオキシドを反応させたポリエーテル鎖を持ち、疎水基として炭素数１〜３０の炭化水素基を持つ乳化剤と、光安定剤等と、水とを含有することを特徴とする光安定剤乳化組成物を既に出願している（特願２００４−２２８３９７号）。この出願において、乳化剤の使用量は、光安定剤等に対して１〜４０質量％の範囲内であるが、この範囲の使用量では、光安定剤乳化組成物を構成する成分の平均粒子径を１５０ｎｍ以下にまで細かくすることができないことが判明した。
【００１６】
ここで、乳化組成物とは、例えば、水と油のようにお互い混ざり合わない２種類の物質の間で、どちらか一方の物質が他方の液体の中に分散した状態のものである。乳化組成物は大きく分けて、Ｏ／Ｗ型とＷ／Ｏ型の２種類あり、Ｏ／Ｗ型は水を連続層として非水溶性物質が水の中に分散したもので、例えば、牛乳等が挙げられる。また、Ｗ／Ｏ型は油を連続層として水や水溶性物質が油の中に分散したもので、例えば、マーガリン等が挙げられる。本発明の光安定剤乳化組成物は、Ｏ／Ｗ型の乳化組成物で、平均粒子径が１５０ｎｍ以下の光安定剤乳化組成物を構成する成分を水の中に分散させることにより、本発明の効果を得ることに成功したものである。なお、「平均粒子径」は、動的光散乱法等で測定する粒度分布計にて測定することができる。ここで、「光安定剤乳化組成物を構成する成分」とは、１種もしくは２種以上の光安定剤等のみで構成される成分、または後述するその他の任意成分と光安定剤等との混合成分という意味である。その他の任意成分が光安定剤と混合する場合とは、その他の任意成分が水に溶解しない場合に生じる。後述の「光安定剤の平均粒子径」、「光安定剤乳化組成物の平均粒子径」または「エマルション粒子」は、光安定剤乳化組成物を構成する成分についての記載である。
【００１７】
光安定剤乳化組成物を構成する成分を水の中に平均粒子径１５０ｎｍ以下で安定的に分散させるには、乳化剤の合計量を光安定剤１００質量部に対して４０質量部を超え１００質量部以下の範囲内で使用することによって乳化することができる。
本発明の光安定剤乳化組成物の乳化剤の一部または全てとして使用されるノニオン界面活性剤（Ａ）は、オキシエチレン基と炭素数３以上のオキシアルキレン基を含むポリエーテル鎖を持ち、かつ炭化水素基を持つ化合物のいずれであってもよい。
このようなノニオン界面活性剤（Ａ）としては、例えば、ポリオキシエチレンポリオキシプロピレンブロック又はランダム共重合体のアルキル（又はアルケニル）エーテル、ポリオキシエチレンポリオキシブチレンブロック又はランダム共重合体のアルキル（又はアルケニル）エーテル、ポリオキシエチレンポリオキシプロピレンブロック又はランダム共重合体のアルキル（又はアルケニル）フェニルエーテル、ポリオキシエチレンポリオキシプロピレンブロック又はランダム共重合体のアルキル（又はアルケニル）アミンエーテル、ポリオキシエチレンポリオキシプロピレンブロック又はランダム共重合体の多価アルコールエーテル、ポリオキシエチレンポリオキシプロピレンブロック又はランダム共重合体のポリアミンエーテル、ポリオキシエチレンポリオキシプロピレンブロック又はランダム共重合体の多糖又は単糖又はオリゴ糖エーテル等のエーテル類；ポリオキシエチレンポリオキシプロピレンブロック又はランダム共重合体の脂肪酸エステル、上記エーテル類に脂肪酸をエステル化反応させたもの等のエステル類が挙げられる。
【００１８】
ノニオン界面活性剤（Ａ）の中で特に好ましいのは、下記の一般式（１）で表されるような化合物である：
Ｒ−Ｏ−（ＡＯ）ｎ−Ｈ        （１）
（式中、Ｒは、炭素数８〜３０の炭化水素基であり、Ａは、炭素数２〜４の２種以上のアルキレン基で、エチレン基が全体の５０モル％以上であり、ｎは、８〜８０の数を表わす）
【００１９】
上記一般式（１）において、Ｒは炭素数８〜３０の炭化水素基である。これらの炭化水素基としては、例えば、アルキル基、アルケニル基、アリール基等が挙げられる。
【００２０】
アルキル基としては、例えば、オクチル、２−エチルヘキシル、２級オクチル、ノニル、２級ノニル、デシル、２級デシル、ウンデシル、２級ウンデシル、ドデシル、２級ドデシル、トリデシル、イソトリデシル、２級トリデシル、テトラデシル、２級テトラデシル、ヘキサデシル、２級ヘキサデシル、ステアリル、エイコシル、ドコシル、テトラコシル、トリアコンチル、２−ブチルオクチル、２−ブチルデシル、２−ヘキシルオクチル、２−ヘキシルデシル、２−オクチルデシル、２−ヘキシルドデシル、２−オクチルドデシル、２−デシルテトラデシル、２−ドデシルヘキサデシル、２−ヘキサデシルオクタデシル、２−テトラデシルオクタデシル、モノメチル分枝−イソステアリル、エイコシル、ヘンエイコシル、ドコシル、トリコシル、テトラコシル、ペンタコシル、ヘキサコシル、ヘプタコシル、オクタコシル、ノナコシル、トリアコンチル等が挙げられる。
【００２１】
アルケニル基としては、例えば、オクテニル、ノネニル、デセニル、ウンデセニル、ドデセニル、テトラデセニル、オレイル等が挙げられる。
【００２２】
アリール基としては、例えば、キシリル、クメニル、メシチル、フェネチル、スチリル、シンナミル、ベンズヒドリル、トリチル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル、スチレン化フェニル、ｐ−クミルフェニル、フェニルフェニル、ベンジルフェニル、α−ナフチル、β−ナフチル基等が挙げられる。
【００２３】
これらの炭化水素基の中で、Ｒとしてはアルキル基、アルケニル基が好ましく、炭素数は８〜２４であることがより好ましく、８〜２０であることが更に好ましい。炭素数が８未満の場合は乳化剤としての性能に劣り、保存安定性が悪くなることあり、また、炭素数が３０を超える場合は、本発明の光安定剤乳化組成物を水系コーティング剤組成物に添加したとき、相溶性が悪くて析出することがあるために好ましくない。
【００２４】
なお、ポリビニルアルコールやカルボキシメチルセルロース等の水溶性高分子と混合する場合は、相溶性の問題からＲは炭素数８〜１６であることが好ましい。このような水溶性高分子と混合する例としては、例えば、インクジェット用紙等への塗布が挙げられる。
【００２５】
次に、上記一般式（１）において、Ａは、炭素数２〜４の２種以上のアルキレン基で、Ａとしては、エチレン、プロピレン、メチルエチレン、ブチレン、１−メチルプロピレン、２−メチルプロピレン、エチルエチレン等が挙げられ、これらは、エチレンオキシド、プロピレンオキシド、ブチレンオキシド、テトラヒドロフラン（１，４−ブチレンオキサイド）等から導くことができる。
【００２６】
Ａは、２種以上のアルキレン基であればいずれの組み合わせでもよいが、エチレンオキシドから導かれるエチレン基と、その他のアルキレンオキシドから導かれるアルキレン基の組み合わせが好ましい。エチレン基と組み合わせる他のアルキレンオキシドとしては、プロピレンオキシド、ブチレンオキシドが好ましく、プロピレンオキシドが最も好ましい。付加させるアルキレンオキシドの重合形態は限定されず、エチレンオキサイドと他の１種もしくは２種以上のアルキレンオキサイドのランダム共重合、ブロック共重合又はランダム／ブロック共重合等であってよい。これらの中でも、光安定剤乳化組成物の安定性やエマルション粒子径の面から、ランダム共重合が好ましい。
【００２７】
なお、乳化性の観点から、Ａに占めるエチレン基の割合は、全体の５０モル％以上が好ましく、５０〜９９モル％がより好ましく、６０〜９５モル％が更に好ましく、６８〜９２モル％が最も好ましい。エチレン基の割合が５０モル％未満の場合、乳化剤としての性能が十分発揮されず、光安定剤乳化組成物を構成する成分を均一に乳化できないことがあるために好ましくない。また、エチレン基が１００モル％になると、融点が高くなり析出等により保存安定性が悪くなったり、エマルション粒子径が大きくなったりすることがあり、更に、水系コーティング剤組成物に添加してそれを塗膜にした場合に、形成された塗膜物性、例えば、塗料等においては光沢等が悪くなることがあるために好ましくない。
【００２８】
更に、上記一般式（１）において、ｎは８〜８０の数を表し、好ましくは８〜７０、より好ましくは８〜６０、更に好ましくは８〜４０の数である。ｎが８未満の場合には、乳化組成物としての性能が十分発揮されないことがあり、また、ｎが８０を超えると、乳化安定性が悪くなることがあるために好ましくない。また、ポリビニルアルコールやカルボキシメチルセルロース等の水溶性高分子と混合する場合には、相溶性の点から、ｎは８〜３０の数であることが好ましく、８〜２０の数であることがより好ましい。このような水溶性高分子と混合する例としては、例えば、インクジェット用紙等への塗布が挙げられる。
【００２９】
本発明の光安定剤乳化組成物には、乳化剤として上述のノニオン界面活性剤（Ａ）に加えてノニオン界面活性剤（Ｂ）を併用することもできる。ノニオン界面活性剤（Ｂ）は、ノニオン界面活性剤（Ａ）以外のノニオン界面活性剤であればいずれでもよく、例えば、ポリオキシエチレンアルキルエーテル、ポリオキシエチレンアルケニルエーテル、ポリオキシエチレンアリールエーテル、ポリエチレングリコールのプロピレンオキシド付加物、ポリプロピレングリコールのエチレンオキシド付加物、グリセリン脂肪酸エステル、グリセリン脂肪酸エステルのエチレンオキシド付加物、ソルビタン脂肪酸エステル、ポリオキシエチレンソルビタン脂肪酸エステル、アルキルポリグルコシド、脂肪酸モノエタノールアミド又はそのエチレンオキサイド付加物、脂肪酸−Ｎ−メチルモノエタノールアミド又はそのエチレンオキサイド付加物、脂肪酸ジエタノールアミド又はそのエチレンオキシド付加物、ショ糖脂肪酸エステル、アルキル（ポリ）グリセリンエーテル、ポリグリセリン脂肪酸エステル、ポリエチレングリコール脂肪酸エステル、脂肪酸メチルエステルエトキシレート、Ｎ−長鎖アルキルジメチルアミンオキサイド等が挙げられる。
【００３０】
これらのノニオン界面活性剤（Ｂ）の中でも、ソルビタンエステル系化合物や下記一般式（２）で表される化合物が、光安定剤乳化組成物を構成する成分の平均粒子径を１５０ｎｍ以下とする上で好ましい。
Ｈ−（ＥＯ）ｐ−（ＰＯ）ｑ−（ＥＯ）ｒ−ＯＨ        （２）
（ＥＯはオキシエチレン基、ＰＯはオキシプロピレン基であり、ｑは２０〜８０の数であり、ｐとｒはそれぞれ独立した２〜３２の数であり、オキシエチレン基は、全体の３０重量％以下である）
【００３１】
ノニオン界面活性剤（Ｂ）として使用できるソルビタンエステル系化合物としては、例えば、ソルビタンラウリン酸モノエステル、ソルビタンラウリン酸ジエステル、ソルビタンラウリン酸トリエステル、ソルビタンミリスチン酸モノエステル、ソルビタンミリスチン酸ジエステル、ソルビタンミリスチン酸トリエステル、ソルビタンパルミチン酸モノエステル、ソルビタンパルミチン酸ジエステル、ソルビタンパルミチン酸トリエステル、ソルビタンステアリン酸モノエステル、ソルビタンステアリン酸ジエステル、ソルビタンステアリン酸トリエステル、ソルビタンオレイン酸モノエステル、ソルビタンオレイン酸ジエステル、ソルビタンオレイン酸トリエステル等のソルビタン脂肪酸エステル類；ポリオキシエチレンソルビタンラウリン酸モノエステル、ポリオキシエチレンソルビタンラウリン酸ジエステル、ポリオキシエチレンソルビタンラウリン酸トリエステル、ポリオキシエチレンソルビタンミリスチン酸モノエステル、ポリオキシエチレンソルビタンミリスチン酸ジエステル、ポリオキシエチレンソルビタンミリスチン酸トリエステル、ポリオキシエチレンソルビタンパルミチン酸モノエステル、ポリオキシエチレンソルビタンパルミチン酸ジエステル、ポリオキシエチレンソルビタンパルミチン酸トリエステル、ポリオキシエチレンソルビタンステアリン酸モノエステル、ポリオキシエチレンソルビタンステアリン酸ジエステル、ポリオキシエチレンソルビタンステアリン酸トリエステル、ポリオキシエチレンソルビタンオレイン酸モノエステル、ポリオキシエチレンソルビタンオレイン酸ジエステル、ポリオキシエチレンソルビタンオレイン酸トリエステル等のポリオキシエチレンソルビタン脂肪酸エステル類が挙げられる。これらソルビタンエステル系化合物の中でも、光安定剤乳化組成物を構成する成分の平均粒子径を１５０ｎｍ以下とするという観点から、ポリオキシエチレンソルビタン脂肪酸エステル類が好ましい。
【００３２】
上記一般式（２）で表される化合物は、例えば、ＨＯ−(Ｃ3Ｈ6Ｏ)q−Ｈで表されるポリプロピレングリコールに、オキシエチレン基を付加することによって得ることができる。ここで、ｑは、オキシプロピレン基の平均付加モル数を示し、２０〜８０の数であり、好ましくは２５〜７０の数である。ｑが２０未満の場合には、乳化剤としての性能が十分発揮されない場合があり、また、８０を超える場合には、製造されるポリプロピレングリコールに、プロピレングリコールやジプロピレングリコール等の低分子量の副生成物が多量に生成する恐れがあり、これにより乳化剤としての性能が十分発揮されないことがあるために好ましくない。
【００３３】
ｐ及びｒは、ＨＯ−(Ｃ3Ｈ6Ｏ)q−Ｈで表されるポリプロピレングリコールの二つの水酸基にそれぞれ付加した、エチレンオキサイドの平均付加モル数を示し、２〜３２の数である。エチレンオキサイドの平均付加モル数が２未満の場合、乳化剤としての性能が十分発揮されない場合があり、３２を超えると、貯蔵安定性に悪影響を与える場合がある。エチレンオキサイドの平均付加モル数は一般式（２）で表される、ブロック共重合体の総分子量に占めるポリエチレングリコールの分子量が、３０質量％以下になるように付加するのが好ましく、より好ましくは５〜２５質量％、更に好ましくは５〜２０質量％、最も好ましくは５〜１５質量％である。また、エチレンオキシドの割合が３０質量％を超えると、貯蔵安定性に悪影響を与えることがあるために好ましくない。
【００３４】
本発明の光安定剤乳化組成物において、乳化剤の量は、光安定剤乳化組成物を構成する成分の平均粒子径が１５０ｎｍ以下とすることができる範囲内であり、光安定剤等１００質量部に対する乳化剤の量は、４０質量部を超え１００質量部までの範囲内である。また、乳化剤中のノニオン界面活性剤（Ａ）の含量が５０〜１００質量％の範囲内である。より好ましくは光安定剤等１００質量部に対する乳化剤の量が、４２〜１００質量部の範囲内で、且つ乳化剤中のノニオン界面活性剤（Ａ）の含量が５０〜１００質量％の範囲内であり、更に好ましくは光安定剤等１００質量部に対する乳化剤の量が、４５〜８０質量部で、且つ乳化剤中のノニオン界面活性剤（Ａ）の含量が５０〜１００質量％の範囲内である。
【００３５】
本発明の乳化光安定剤組成物は光安定剤乳化組成物を構成する成分の平均粒子径を１５０ｎｍ以下にする必要があるため、通常の乳化と比較して多量の乳化剤が必要となる場合がある。これは、光安定剤乳化組成物を構成する成分の平均粒子径が小さくなることによって該成分の表面積が大きくなり、必要な乳化剤量も表面積に比例して増えるためである。なお、乳化剤の量が４０質量％以下の場合には、光安定剤乳化組成物を構成する成分の平均粒子径を１５０ｎｍ以下とすることができない。
【００３６】
本発明の光安定剤乳化組成物は、上記乳化剤、水、及び光安定剤等を含有する組成物である。ここで、光安定剤等としては、ヒンダードアミン系光安定剤や、ベンゾフェノン類、ベンゾトリアゾール類、トリアジン類、ベンゾエート類、オキザニリド類、シアノアクリレート類等の紫外線吸収剤を使用することができる。
ヒンダードアミン系光安定剤としては、例えば、２，２，６，６−テトラメチル−４−ピペリジルステアレート、１，２，２，６，６−ペンタメチル−４−ピペリジルベンゾエート、Ｎ−（２，２，６，６−テトラメチル−４−ピペリジル）ドデシルコハク酸イミド、１−〔（３，５−ジ第三ブチル−４−ヒドロキシフェニル）プロピオニルオキシエチル〕−２，２，６，６−テトラメチル−４−ピペリジル−（３，５−ジ第三ブチル−４−ヒドロキシフェニル）プロピオネート、ビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）−２−ブチル−２−（３，５−ジ第三ブチル−４−ヒドロキシベンジル）マロネート、Ｎ，Ｎ'−ビス（２，２，６，６−テトラメチル−４−ピペリジル）ヘキサメチレンジアミン、テトラ（２，２，６，６−テトラメチル−４−ピペリジル）ブタンテトラカルボキシレート、テトラ（１，２，２，６，６−ペンタメチル−４−ピペリジル）ブタンテトラカルボキシレート、ビス（２，２，６，６−テトラメチル−４−ピペリジル）・ジ（トリデシル）ブタンテトラカルボキシレート、ビス（１，２，２，６，６−ペンタメチル−４−ピペリジル）・ジ（トリデシル）ブタンテトラカルボキシレート、３，９−ビス〔１，１−ジメチル−２−｛トリス（２，２，６，６−テトラメチル−４−ピペリジルオキシカルボニルオキシ）ブチルカルボニルオキシ｝エチル〕−２，４，８，１０−テトラオキサスピロ〔５，５〕ウンデカン、３，９−ビス〔１，１−ジメチル−２−｛トリス（１，２，２，６，６−ペンタメチル−４−ピペリジルオキシカルボニルオキシ）ブチルカルボニルオキシ｝エチル〕−２，４，８，１０−テトラオキサスピロ〔５，５〕ウンデカン、１，５，８，１２−テトラキス〔４，６−ビス｛Ｎ−（２，２，６，６−テトラメチル−４−ピペリジル）ブチルアミノ｝−１，３，５−トリアジン−２−イル〕−１，５，８，１２−テトラアザドデカン、１，６，１１−トリス〔｛４，６−ビス（Ｎ−ブチル−Ｎ−（１，２，２，６，６−ペンタメチルピペリジン−４−イル）アミノ）−１，３，５−トリアジン−２−イル｝アミノ〕ウンデカン、１−（２−ヒドロキシエチル）−２，２，６，６−テトラメチル−４−ピペリジノール／コハク酸ジメチル縮合物、２−第三オクチルアミノ−４，６−ジクロロ−ｓ−トリアジン／Ｎ，Ｎ'−ビス（２，２，６，６−テトラメチル−４−ピペリジル）ヘキサメチレンジアミン縮合物、Ｎ，Ｎ'−ビス（２，２，６，６−テトラメチル−４−ピペリジル）ヘキサメチレンジアミン／ジブロモエタン縮合物、１，２，３，４−ブタンテトラカルボン酸／１，２，２，６，６−ペンタメチル−４−ピペリジール／β，β，β，β−テトラメチル−３，９−（２，４，８，１０−テトラオキサスピロウンデカン）ジエタノール縮合物等が挙げられる。
【００３７】
また、紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５'−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３，５−ジクミルフェニル）ベンゾトリアゾール、２，２'−メチレンビス（４−第三オクチル−６−ベンゾトリアゾリルフェノール）、２−（２−ヒドロキシ−３−第三ブチル−５−カルボキシフェニル）ベンゾトリアゾールのポリエチレングリコールエステル、２−〔２−ヒドロキシ−３−（２−アクリロイルオキシエチル）−５−メチルフェニル〕ベンゾトリアゾール、２−〔２−ヒドロキシ−３−（２−メタクリロイルオキシエチル）−５−第三ブチルフェニル〕ベンゾトリアゾール、２−〔２−ヒドロキシ−３−（２−メタクリロイルオキシエチル）−５−第三オクチルフェニル〕ベンゾトリアゾール、２−〔２−ヒドロキシ−３−（２−メタクリロイルオキシエチル）−５−第三ブチルフェニル〕−５−クロロベンゾトリアゾール、２−〔２−ヒドロキシ−５−（２−メタクリロイルオキシエチル）フェニル〕ベンゾトリアゾール、２−〔２−ヒドロキシ−３−第三ブチル−５−（２−メタクリロイルオキシエチル）フェニル〕ベンゾトリアゾール、２−〔２−ヒドロキシ−３−第三アミル−５−（２−メタクリロイルオキシエチル）フェニル〕ベンゾトリアゾール、２−〔２−ヒドロキシ−３−第三ブチル−５−（３−メタクリロイルオキシプロピル）フェニル〕−５−クロロベンゾトリアゾール、２−〔２−ヒドロキシ−４−（２−メタクリロイルオキシメチル）フェニル〕ベンゾトリアゾール、２−〔２−ヒドロキシ−４−（３−メタクリロイルオキシ−２−ヒドロキシプロピル）フェニル〕ベンゾトリアゾール、２−〔２−ヒドロキシ−４−（３−メタクリロイルオキシプロピル）フェニル〕ベンゾトリアゾール等の２−（２−ヒドロキシフェニル）ベンゾトリアゾール類；２−（２−ヒドロキシ−４−メトキシフェニル）−４，６−ジフェニル−１，３，５−トリアジン、２−（２−ヒドロキシ−４−ヘキシロキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン、２−〔２−ヒドロキシ−４−（３−Ｃ１２〜Ｃ１３混合アルコキシ−２−ヒドロキシプロポキシ）フェニル〕−４，６−ビス（２，４−ジメチルフェニル）−１，３，５−トリアジン、２−〔２−ヒドロキシ−４−（２−アクリロイルオキシエトキシ）フェニル〕−４，６−ビス（４−メチルフェニル）−１，３，５−トリアジン、２−〔２−ヒドロキシ−４−（２−アセチルオキシエトキシ）フェニル〕−４，６−ビスフェニル−１，３，５−トリア���ン、２−（２，４−ジヒドロキシ−３−アリルフェニル）−４，６−ビス（２，４−ジメチルフェニル）−１，３，５−トリアジン、２，４，６−トリス（２−ヒドロキシ−３−メチル−４−ヘキシロキシフェニル）−１，３，５−トリアジン、２−（２−ヒドロキシフェニル）−４，６−ジアリール−１，３，５−トリアジン等のトリアジン類；フェニルサリシレート、レゾルシノールモノベンゾエート、２，４−ジ第三ブチルフェニル−３，５−ジ第三ブチル−４−ヒドロキシベンゾエート、ヘキサデシル−３，５−ジ第三ブチル−４−ヒドロキシベンゾエート、ステアリル（３，５−ジ第三ブチル−４−ヒドロキシベンゾエート等のベンゾエート類；２−エチル−２'−エトキシオキザニリド、２−エトキシ−４'−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類等が挙げられる。
【００３８】
これらの光安定剤等は、必要に応じて１種のみを使用してもよいし、２種類以上を併用することもできる。なお、乳化安定性の点から、ヒンダードアミン系光安定剤を使用することが好ましい。
【００３９】
本発明の光安定剤乳化組成物は、乳化剤と水を使用して、１５０ｎｍ以下の平均粒子径の光安定剤乳化組成物を構成する成分を安定に乳化・分散した乳化組成物であり、光安定剤等を好ましくは１〜５０質量％、より好ましくは５〜４５質量％、更に好ましくは１０〜４０質量％含有するものである。光安定剤等が１質量％未満の場合には、水性コーティング剤組成物に、十分な耐候性を付与するために多量に添加する必要があり、その結果、水性コーティング剤組成物が多量の水で希釈され、塗膜形成に悪影響を与えることがあるために好ましくない。また、光安定剤等が５０質量％を超えると、光安定剤乳化組成物の安定性が低下することがあるために好ましくない。
【００４０】
本発明の光安定剤乳化組成物を製造する方法としては、水、光安定剤等、乳化剤、及びその他の任意成分を、公知の乳化方法を使用して乳化する方法であればよい。乳化の方法としては、例えば、転相乳化法、機械的強制乳化法等があり、いずれの方法を使用してもよい。また、これらの乳化方法を実施するために使用する機器としては、例えば、高速回転のプロペラによる攪拌、ホモミキサー［特殊機化工業（株）製品］、高圧ホモジナイザー、パーティクルサイザー、超音波式乳化機、ビースミル等を使用することができる。これらの機器の中でも、平均粒子径の小さな乳化組成物が得られることから、高圧ホモジナイザーやパーティクルサイザー等、圧力をかけて乳化する高圧乳化機や、ビーズミルを使用して乳化することが好ましい。
【００４１】
高圧ホモジナイザー等の高圧乳化機は、乳化したい溶液を連続的に処理するものであり、好ましくは一度ホモミキサー等で乳化したエマルションを高圧乳化機で処理することにより、更に粒子の小さなエマルションにすることができる。その方法としては、例えば、ホモミキサー等で乳化した溶液の入った槽の下部から、溶液を高圧乳化機に送り込み、処理した溶液を別の槽に移す方法や、ホモミキサー等で乳化した溶液を入れた槽の下部から、溶液を高圧乳化機に送り込み、処理した溶液を元の槽に戻す等の方法があるが、一つの槽で全ての処理が可能で、何度でも高圧乳化機で処理できることから、高圧乳化機で処理した溶液を元の槽に戻す方法が好ましい。
【００４２】
また、ビーズミルは、水、乳化剤、光安定剤及び／または紫外線吸収剤の混合物を、ガラスや金属、セラミック、樹脂等のビーズの入った容器内で混合し、光安定剤及び／または紫外線吸収剤粒子を細かく粉砕して乳化組成物を得るものである。ここで、光安定剤等の平均粒子径を１５０ｎｍ以下にするには、直径０．３ｍｍ以下のビーズを使用することが好ましく、直径０．１ｍｍ以下のビーズを使用することがより好ましい。ビーズの直径が０．３ｍｍを超えると、光安定剤等の平均粒子径が１５０ｎｍ以下にならない場合がある。また、ビーズミルで処理する前にホモミキサー等でプレ乳化すると、粒子径の小さな光安定剤乳化組成物を容易に得ることができるので好ましい。
【００４３】
光安定剤乳化組成物を構成する成分の平均粒子径が１５０ｎｍ以下であると、光安定剤等としての性能や乳化組成物の安定性等が向上するが、それ以外にも例えば、インクジェット用紙等に塗布する場合は光の乱反射や干渉を防いだり、インクジェット用インクに使用する場合は極小径ノズルに詰まらないようにすることができる。こうした性能は、光安定剤等の平均粒子径が小さいほど効果が高い。そのため、本発明において、光安定剤乳化組成物を構成する成分の平均粒子径は１５０ｎｍ以下とするが、１４０ｎｍ以下であることがより好ましく、１３０ｎｍ以下であることが更に好ましい。１５０ｎｍ以下の平均粒子径を得るためには、上記乳化剤及び配合量を使用して乳化することで得ることができるが、より小径の乳化組成物を得るためには、上記高圧乳化機器又はビーズミルにて複数回あるいは長時間処理することが好ましい。
【００４４】
具体的な処理時間としては、例えば、処理したい溶液（Ｃｋｇ）を処理能力（Ｄｋｇ／時間）の高圧乳化機又はビーズミルで処理する場合、Ｃ／Ｄ時間より長い時間処理することが好ましく、１．５×Ｃ／Ｄ時間より長い時間処理することがより好ましく、２×Ｃ／Ｄ時間より長い時間処理することが更に好ましい。Ｃ／Ｄ時間より処理時間が短い場合には、平均粒子径が小さくならない場合がある。
【００４５】
本発明の光安定剤乳化組成物は、水系組成物であればいずれにも添加することは可能であるが、塗膜の耐候性を上げることが最も大きな目的であり、耐候性を必要とする水系コーティング剤組成物に添加することが好ましい。これら耐候性を必要とする水系コーティング剤組成物としては、例えば、水系塗料等の樹脂エマルション組成物、染料や顔料等の着色剤を使用した水系インク組成物、インクジェット用紙や感熱紙、壁紙等の紙用水系コーティング剤組成物、木材やタイル、クッションフロアー等の床用コーティング剤組成物、繊維用水系コーティング剤組成物、光学記録担体の保護層等の光学用水系コーティング剤組成物、金属やガラス等の保護や修飾を目的とした水系コーティング剤組成物等が挙げられる。
【００４６】
本発明の光安定剤乳化組成物は、これらの水系コーティング剤組成物１００質量部に対して、光安定剤乳化組成物中の光安定剤等が０．００１〜５質量部になるように添加するのが好ましく、０．０１〜３質量部が更に好ましく、０．０５〜３質量部が最も好ましい。０．００１質量％未満の場合、添加しても十分な耐候性が得られない場合があり、５質量部を超えると塗膜の耐水性等が悪くなる場合や、添加量に見合う効果が得られないことがあるために好ましくない。
【００４７】
本発明の光安定剤乳化組成物には、必要に応じて、他の界面活性剤、酸化防止剤、溶剤、防腐剤等の添加剤を本発明の効果を損なわない範囲で添加することができる。又、これらの物質が水に溶解しない場合には、本発明に使用する光安定剤等と一緒に乳化することもできる。
【００４８】
界面活性剤としては、アニオン界面活性剤、カチオン界面活性剤、両性界面活性剤等を挙げることができる。アニオン界面活性剤としては、例えば、前述のノニオン界面活性剤及びアルコール類の硫酸エステル塩、スルホン酸塩、リン酸エステル塩等や、脂肪酸石鹸等が挙げられる。
カチオン界面活性剤としては、例えば、テトラアルキルアンモニウム塩、アルキルピリジニウム塩、イミニウム塩等が挙げられる。
両性界面活性剤としては、例えば、アミノ酸型両性界面活性剤、ベタイン型両性界面活性剤、硫酸エステル塩型両性界面活性剤、スルホン酸塩型両性界面活性剤、リン酸エステル塩型両性界面活性剤等が挙げられる。
【００４９】
酸化防止剤としては、リン系酸化防止剤、フェノール系酸化防止剤、硫黄系酸化防止剤、アミン系酸化防止剤等が挙げられる。
リン系酸化防止剤としては、例えば、トリフェニルホスファイト、トリス（２，４−ジ第三ブチルフェニル）ホスファイト、トリス（２，５−ジ第三ブチルフェニル）ホスファイト、トリス（ノニルフェニル）ホスファイト、トリス（ジノニルフェニル）ホスファイト、トリス（モノ、ジ混合ノニルフェニル）ホスファイト、ジフェニルアシッドホスファイト、２，２'−メチレンビス（４，６−ジ第三ブチルフェニル）オクチルホスファイト、ジフェニルデシルホスファイト、ジフェニルオクチルホスファイト、ジ（ノニルフェニル）ペンタエリスリトールジホスファイト、フェニルジイソデシルホスファイト、トリブチルホスファイト、トリス（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスファイト、ビス（２，４−ジ第三ブチルフェニル）ペンタエリスリトールジホスファイト、ビス（２，５−ジ第三ブチルフェニル）ペンタエリスリトールジホスファイト、ビス（２，６−ジ第三ブチル−４−メチルフェニル）ペンタエリスリトールジホスファイト、ビス（２，４−ジクミルフェニル）ペンタエリスリトールジホスファイト、ジステアリルペンタエリスリトールジホスファイト、テトラ（Ｃ１２〜Ｃ１５混合アルキル）−４，４'−イソプロピリデンジフェニルホスファイト、ビス［２，２'−メチレンビス（４，６−ジアミルフェニル）］・イソプロピリデンジフェニルホスファイト、テトラトリデシル・４，４'−ブチリデンビス（２−第三ブチル−５−メチルフェノール）ジホスファイト、ヘキサ（トリデシル）・１，１，３−トリス（２−メチル−５−第三ブチル−４−ヒドロキシフェニル）ブタン・トリホスファイト、テトラキス（２，４−ジ第三ブチルフェニル）ビフェニレンジホスホナイト、トリス（２−〔（２，４，７，９−テトラキス第三ブチルジベンゾ〔ｄ，ｆ〕〔１，３，２〕ジオキサホスフェピン−６−イル）オキシ〕エチル）アミン、９，１０−ジハイドロ−９−オキサ−１０−ホスファフェナンスレン−１０−オキサイド、２−ブチル−２−エチルプロパンジオール・２，４，６−トリ第三ブチルフェノールモノホスファイト等が挙げられる。
【００５０】
フェノール系酸化防止剤としては、例えば、２，６−ジ第三ブチル−ｐ−クレゾール、２，６−ジフェニル−４−オクタデシロキシフェノール、ステアリル（３，５−ジ第三ブチル−４−ヒドロキシフェニル）プロピオネート、ジステアリル（３，５−ジ第三ブチル−４−ヒドロキシベンジル）ホスホネート、トリデシル・３，５−ジ第三ブチル−４−ヒドロキシベンジルチオアセテート、チオジエチレンビス［（３，５−ジ第三ブチル−４−ヒドロキシフェニル）プロピオネート］、４，４'−チオビス（６−第三ブチル−ｍ−クレゾール）、２−オクチルチオ−４，６−ジ（３，５−ジ第三ブチル−４−ヒドロキシフェノキシ）−ｓ−トリアジン、２，２'−メチレンビス（４−メチル−６−第三ブチルフェノール）、ビス［３，３−ビス（４−ヒドロキシ−３−第三ブチルフェニル）ブチリックアシッド］グリコールエステル、４，４'−ブチリデンビス（２，６−ジ第三ブチルフェノール）、４，４'−ブチリデンビス（６−第三ブチル−３−メチルフェノール）、２，２'−エチリデンビス（４，６−ジ第三ブチルフェノール）、１，１，３−トリス（２−メチル−４−ヒドロキシ−５−第三ブチルフェニル）ブタン、ビス［２−第三ブチル−４−メチル−６−（２−ヒドロキシ−３−第三ブチル−５−メチルベンジル）フェニル］テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス［（３，５−ジ第三ブチル−４−ヒドロキシフェニル）プロピオニルオキシエチル］イソシアヌレート、テトラキス［メチレン−３−（３'，５'−ジ第三ブチル−４'−ヒドロキシフェニル）プロピオネート］メタン、２−第三ブチル−４−メチル−６−（２−アクロイルオキシ−３−第三ブチル−５−メチルベンジル）フェノール、３，９−ビス［２−（３−第三ブチル−４−ヒドロキシ−５−メチルヒドロシンナモイルオキシ）−１，１−ジメチルエチル］−２，４，８，１０−テトラオキサスピロ［５．５］ウンデカン、トリエチレングリコールビス［β−（３−第三ブチル−４−ヒドロキシ−５−メチルフェニル）プロピオネート］、トコフェロールやその誘導体等が挙げられる。
【００５１】
硫黄系酸化防止剤としては、例えば、チオジプロピオン酸のジラウリル、ジミリスチル、ミリスチルステアリル、ジステアリルエステル等のジアルキルチオジプロピオネート類及びペンタエリスリトールテトラ（β−ドデシルメルカプトプロピオネート）等のポリオールのβ−アルキルメルカプトプロピオン酸エステル類が挙げられる。
【００５２】
アミン系酸化防止剤としては、例えば、１−ナフチルアミン、フェニル−１−ナフチルアミン、ｐ−オクチルフェニル−１−ナフチルアミン、ｐ−ノニルフェニル−１−ナフチルアミン、ｐ−ドデシルフェニル−１−ナフチルアミン、フェニル−２−ナフチルアミン等のナフチルアミン系酸化防止剤；Ｎ，Ｎ’−ジイソプロピル−ｐ−フェニレンジアミン、Ｎ，Ｎ’−ジイソブチル−ｐ−フェニレンジアミン、Ｎ，Ｎ’−ジフェニル−ｐ−フェニレンジアミン、Ｎ，Ｎ’−ジ−β−ナフチル−ｐ−フェニレンジアミン、Ｎ−フェニル−Ｎ’−イソプロピル−ｐ−フェニレンジアミン、Ｎ−シクロヘキシル−Ｎ’−フェニル−ｐ−フェニレンジアミン、Ｎ−１，３−ジメチルブチル−Ｎ’−フェニル−ｐ−フェニレンジアミン、ジオクチル−ｐ−フェニレンジアミン、フェニルヘキシル−ｐ−フェニレンジアミン、フェニルオクチル−ｐ−フェニレンジアミン等のフェニレンジアミン系酸化防止剤；ジピリジルアミン、ジフェニルアミン、ｐ，ｐ’−ジ−ｎ−ブチルジフェニルアミン、ｐ，ｐ’−ジ−ｔ−ブチルジフェニルアミン、ｐ，ｐ’−ジ−ｔ−ペンチルジフェニルアミン、ｐ，ｐ’−ジオクチルジフェニルアミン、ｐ，ｐ’−ジノニルジフェニルアミン、ｐ，ｐ’−ジデシルジフェニルアミン、ｐ，ｐ’−ジドデシルジフェニルアミン、ｐ，ｐ’−ジスチリルジフェニルアミン、ｐ，ｐ’−ジメトキシジフェニルアミン、４，４’−ビス（４−α，α−ジメチルベンジル）ジフェニルアミン、ｐ−イソプロポキシジフェニルアミン、ジピリジルアミン等のジフェニルアミン系酸化防止剤；フェノチアジン、Ｎ−メチルフェノチアジン、Ｎ−エチルフェノチアジン、３，７−ジオクチルフェノチアジン、フェノチアジンカルボン酸エステル、フェノセレナジン等のフェノチアジン系酸化防止剤が挙げられる。
【００５３】
溶剤としては、例えば、メタノール、エタノール、プロパノール、イソプロパノール、ブタノール、イソブタノール、ターシャルブタノール、メチルセロソルブ、エチルセロソルブ、ブチルセロソルブ、エチレングリコール、プロピレングリコール、グリセリン、ジグリセリン等の水溶性アルコールが挙げられる。
【００５４】
防腐剤としては、例えば、銀系防腐剤、錫系防腐剤、パラベン類、第四級アンモニウム塩類、ピリジニウム塩類、グリセリン脂肪酸エステル類、グリセリンアルキルエーテル類、オクタンジオールに代表されるグリコール類、アルギン酸ナトリウム類、カテキン類等が挙げられる。
【００５５】
本発明の水系コーティング剤組成物は、例えば、水系塗料等の水系エマルション組成物、染料や顔料等の着色剤を使用した水系インク組成物、インクジェット用紙や感熱紙、壁紙等の紙用水系コーティング剤組成物、木材やタイル、クッションフロアー等の床用コーティング剤組成物、繊維用水系コーティング剤組成物、光学記録担体の保護層等の光学用水系コーティング剤組成物、金属やガラス等の保護や修飾を目的とした水系コーティング剤組成物等の水系コーティング剤組成物に、本発明の光安定剤乳化組成物を添加して得ることができる。水性コーティング組成物１００質量部に対し、光安定剤等が０．００１〜５質量部になるように、本発明の光安定剤乳化組成物を添加するのが好ましい。
【００５６】
本発明の水系コーティング剤組成物は、必要に応じて、上記界面活性剤、酸化防止剤、溶剤、防腐剤、あるいは、造膜助剤、顔料、染料、無機充填剤、有機充填剤、分散剤、粘度調整剤、消泡剤、可塑剤、硬化剤、硬化促進剤、重合防止剤、ｐＨ調整剤、酸素吸収剤等を添加してもよい。
【００５７】
本発明の水系コーティング剤組成物は、例えば、木材、紙、繊維、コンクリート、モルタル、石材、セラミック、ガラス、プラスチック類、金属などの各種基材の表面に直接、又は、下塗りを介して塗布することができる。塗布方法としては、スプレー塗装、ハケ塗り、ロール塗装、シャワー塗装、浸漬塗装、電着塗装、プリンター等による印字、ペンなどの筆記用具での印字等、公知の手法を用いて塗布又は印字することができる。
【００５８】
本発明の塗装品は、本発明の水系コーティング剤組成物から形成された塗膜を有するもので、例えば、建築物の外壁や内装、屋根、床；自動車の外装や内装；衣料製品；皮革製品；人工皮革製品；インクジェット用紙や感熱紙等の紙類；印刷物；家庭用やオフィス用の機器類；レンズやプラスチックフィルム、基板、光ディスク等の光学材料等が挙げられる。
【実施例】
【００５９】
以下、本発明を実施例により、具体的に説明する。尚、以下の実施例等において「％」及び「ｐｐｍ」は特に記載が無い限り質量基準である。
光安定剤乳化組成物の製造方法及び試験方法を以下に記す。
＜光安定剤乳化組成物の製造方法＞
ホモミキサーと昇温装置を備えた１０００ｍｌの容器に、光安定剤等と乳化剤を入れ、ホモミキサーで混合しながら６０〜７０℃に昇温した。所定量の水を容器内の様子を見ながら徐々に仕込むと、ある一定量の水を仕込んだ所で、Ｗ／ＯエマルションからＯ／Ｗエマルションに転相する。それを確認後、温度を３０〜４０℃に冷却し、残りの水を全て加え、その後２時間撹拌を続けてプレ乳化剤組成物を得た。得られたプレ乳化組成物を、２０〜４０℃で高圧ホモジナイザー（株式会社スギノマシン社製；ＨＪＰ−２５００５）で処理して光安定剤乳化組成物を得た。なお、光安定剤等と乳化剤の種類と量、及び水の量、平均粒子径、高圧ホモジナイザーの処理時間は表１に示した。光安定剤乳化組成物を構成する成分の平均粒子径は、得られた乳化組成物を水で１０００倍希釈した後、粒度分布計（大塚電子社製；ＥＬＳ−８０００）にて測定したものである。
更に、上記プレ乳化組成物を、２０〜４０℃でビーズミル（寿工業株式会社：ウルトラスペックミルＵＡＭ−０１５）で、０．１ｍｍのジルコニアビーズを使用して処理し、平均粒子径を測定した。ビーズミルでの結果と配合比、処理時間を表１に示した。なお、高圧ホモジナイザーで処理したものは、実施例１〜１２及び比較例１〜６であり、ビーズミルで処理したものは、実施例１３〜１７及び比較例７である。
【００６０】
＜保存安定性試験＞
得られた光安定剤乳化組成物を、１００ｍｌのガラス密閉容器に８０ｍｌ入れ、５０℃の恒温槽で５０日間保管し、１０日、２０日、３０日、４０日、５０日後の乳化組成物の外観を観察した。結果を表２に記した。なお、表２中、◎：均一、○：表面がわずかに分離、△：表面の分離がはっきりわかる、×：全体的に不均一あるいは大きな分離が見られる、××：完全に分離している、をそれぞれ示す。
【００６１】
＜塗膜試験１＞
市販のグロス塗料（関西ペイント社製；アクアグロス）に光安定剤乳化組成物を光安定剤等が１質量％になるように添加し、均一になるまで撹拌した後、１０ｍｉｌのアプリケーターを使用してガラス板の上に塗膜を形成させた。塗膜が乾燥後、グロスメーター（日本電色：ＶＧ２０００）を使用して塗膜のグロス値を測定し、光安定剤等添加前の塗料のグロス値から、添加後のグロス値を減算し、これを降下グロス値とした。降下グロス値が小さいほど、元の塗料のグロスを落とさず性能がよいことを示す。
【００６２】
＜塗膜試験２＞
下記に配合を示した塗工液を１５質量％の水溶液に希釈し、１０ｇ／ｍ２になるようにバーコーターで上質紙に塗工した。塗工した用紙にしわが発生しないように乾燥させた後、インクジェットプリンター（キャノン社製；ＢＪＣ−６００Ｊ）を使用して、塗工した用紙の上にシアン、イエロー、マゼンダの３色で、文字及び図形を印字した。印字した用紙は、空気に触れないように厚さ１ｍｍのガラス板２枚の間に挟んだ後、日光のあたる場所に置き、印字した文字及び図形の色を目視で観察した。なお表３中は、○：変化なし、△：退色がわずかに見られる、×：退色がはっきりわかる、をそれぞれ示す。
【００６３】
（塗工液）
ホワイトカーボン（粉シリカ／カチオン性コロイダルシリカ＝９／１  ：７５質量部
ポリビニルアルコール（重合度ｎ＝１０００、９９．９％ケン化）    ：１５質量部
カチオンポリマー（ジメチルジアリルアンモニウムクロライド重合物）：１０質量部
光安定剤乳化組成物                                              ：  ２質量部
光安定剤乳化組成物は、光安定剤等純分が２質量部になるように配合した。
【００６４】
以下に、試験に使用した乳化剤及び光安定剤等を示す。なお下記の中で、ＥＯはエチレンオキシドを、ＰＯはプロピレンオキシドを、ＢＯはブチレンオキシドを表す。
＜乳化剤＞
Ａ１  ：トリデカノール１１ＥＯ／３ＰＯランダム共重合品
Ａ２  ：トリデカノール２５ＥＯ／５ＢＯランダム共重合品
Ａ３  ：トリデカノール５０ＥＯ／８ＰＯランダム共重合品
Ａ４  ：トリデカノール１１ＥＯ／３ＰＯブロック共重合品
Ａ５  ：オレイルアルコール２５ＥＯ／４ＰＯランダム共重合品
Ａ６  ：ブタノール８ＥＯ／２ＰＯブロック共重合品
Ａ７  ：２−エチルヘキシル酸の１０ＥＯ／３ＰＯランダム共重合品
Ｂ１  ：ソルビタンオレイン酸エステル
Ｂ２  ：ソルビタンラウリン酸エステル６ＥＯ付加品
Ｂ３  ：Ｈ−（ＥＯ）5−（ＰＯ）60−（ＥＯ）5−Ｈ
Ｂ４  ：Ｈ−（ＥＯ）6−（ＰＯ）30−（ＥＯ）6−Ｈ
Ｃ１  ：トリデカノール１２ＥＯ
Ｃ２  ：オレイルアルコール２５ＥＯ
なお、乳化剤Ａ１〜Ａ７は、ノニオン界面活性剤（Ａ）に包含される化合物であり、乳化剤Ｂ１〜Ｂ４は、ノニオン界面化合物（Ｂ）に包含される化合物である。
【００６５】
＜光安定剤等＞
Ｄ１：
【化１】
2006249410.tif 000002
［式中、Ｒは、下記の基（Ａ）または（Ｂ）：−Ｃ１３Ｈ２７で、（Ａ）／（Ｂ）＝１／１（モル比）である］
【化２】
2006249410.tif 000003
【００６６】
Ｄ２：
【化３】
2006249410.tif 000004
［式中、Ｒ’は、下記の基（Ａ’）または（Ｂ）：−Ｃ１３Ｈ２７で、（Ａ’）／（Ｂ）＝１／３（モル比）である］
【化４】
2006249410.tif 000005
【００６７】
Ｄ３：
【化５】
2006249410.tif 000006
【００６８】
Ｄ４：
【化６】
2006249410.tif 000007
【００６９】
Ｄ５：
【化７】
2006249410.tif 000008
【００７０】
【表１】
2006249410.tif 000009
【００７１】
【表２】
2006249410.tif 000010
【００７２】
【表３】
2006249410.tif 000011
【００７３】
なお、比較例８は、光安定剤等を配合してないものである。
【産業上の利用可能性】
【００７４】
本発明の光安定剤乳化組成物は、例えば、水系塗料等の樹脂エマルション組成物、染料や顔料等の着色剤を使用した水系インク組成物、インクジェット用紙や感熱紙、壁紙等の紙用水系コーティング剤組成物、木材やタイル、クッションフロアー等の床用コーティング剤組成物、繊維用水系コーティング剤組成物、光学記録担体の保護層等の光学用水系コーティング剤組成物、金属やガラス等の保護や修飾を目的とした水系コーティング剤組成物等に好適に使用することができる。